Brevet FR2793252A1 — publié le 20001110

COPOLYAMIDE HYPERBRANCHE, COMPOSITION A BASE DE CE COPOLYAMIDE HYPERBRANCHE ET PROCEDE D'OBTENTION DE CE DERNIER Le domaine de l'invention est celui des polymères hyperbranchés, également dénommés polymères dendritiques ou polymères fractals, constitués par un réseau tridimensionnel de monomères multifonctionnels ayant réagi les uns avec les autres, selon des réactions, par exemple, de condensation du type amidification. La présente invention concerne un copolyamide hyperbranché du type de ceux obtenus par réaction entre, notamment, des monomères plurifonctionnels, par exemple trifonctionnels et bifonctionnels, chacun des monomères étant porteurs d'au moins deux fonctions réactives de polymérisation différentes. La présente invention vise également les utilisations de ces polymères hyperbranchés, par exemple, comme charges ou additifs dans des compositions polymères, ces dernières constituant un autre objet de la présente invention. L'invention a également trait à un procédé de préparation d'un tel polyamide hyperbranché ainsi que des compositions susceptibles de le contenir. Les polymères hyperbranchés ont généralement une forme sensiblement globulaire de taille variant de quelques nanomètres à plusieurs dizaines de nanomètres. Ces polymères fractals présentent une très faible cristallinité, une très faible compressibilité et une absence de retrait. Compte tenu de leur structure globulaire, ils sont dotés d'une viscosité à l'état fondu, plus faible que celle de polymères linéaires de poids moléculaire élevé identique. Il a été montré pour certains polymères fractals qu'ils possèdent des aptitudes de modificateurs de rhéologie (viscosité fondue) dans des compositions polymères comprenant des polymères linéaires de haut poids moléculaire et de haute viscosité. C'est ainsi que la référence "Macromolécules, 25, 5561-5572 (1992)- Y.H.KIMAND O.W. WEBSTER" décrit des polyphénylènes hyperbranchés synthétisés à partir de monomères de type AB2 (e. g. acide ; 5-dibromophénylboronique et réactif de grignard de type 3,5 dialophényle/catalyse Pd-Ni). KIM et WEBSTER font par ailleurs état de la réduction de la viscosité à l'état fondu de polystyrènes, obtenue par incorporation des polyphénylènes hyperbranchés sus-visés. En outre, la référence "polymerie materials science and engineering PMSE, vol. 77, meeting September 8-11, 1997, American Chemical SocietylKHADIR and GAUTHIER"divulgue des polymères arborescents constitués par des macromolécules hyperbranchés et à structure dendritiques. Ces polymères hyperbranchés sont obtenus par réaction d'un polystyrène linéaire partialement chlorométhylé avec des anions polystyryles, de manière à former un noyau sur lequel on vient greffer par différentes réactions et notamment par chlorométhylation des générations successives de polymères arborescents. Les auteurs ont mis en évidence le fait que ces polymères arborescents sont des modificateurs de rhéologie à l'état fondu pour des polymères linéaires du type polystyrène et de type polyméthylméthacrylate. En particulier, ces polymères hyperbranchés permettent une diminution ou une augmentation significative de la viscosité à l'état fondu. Ces polymères hyperbranchés décrits comme modificateurs de rhéologie à l'état fondu, sont des polyphénylènes et des polystyrènes, ce qui les rend utilisables uniquement avec des polymères linéaires, pour autant que ceux-ci présentent des fonctions de polymérisation chimiquement compatibles à celles des susdits polymères hyperbranchés. Il en résulte que ces derniers ne sont pas compatibles chimiquement avec par exemple les polyamides et ne peuvent donc pas servir de modificateurs de rhéologie pour ces derniers. On connaît par ailleurs des polyamides hyperbranchés (PAHB). A titre d'illustrations de tels polyamides à structure dendritique, on peut citer la demande PCT WO 92/08 749 qui décrit des polymères de type polyamide et de type polyester hyperbranchés obtenus par un procédé de polymérisation en une seule étape, faisant intervenir un monomère de formule A-R-B2. Les polymères hyperbranchés obtenus sont des copolymères globulaires de haut poids moléculaire présentant une multiplicité de groupements fonctionnels particuliers à leur périphérie. Les fonctions réactives de polymérisation A, B sont portées par une entité aromatique choisie dans le groupe comportant les phényles, les naphtyles, les biphényles, les diphényléthers, les diphénylsulfones et la benzophénone. Les copolymères selon cette demande PCT, sont obtenus par copolymérisation de monomères trifonctionnels aromatiques A-R-B2 avec éventuellement un monomère bifonctionnel A-R-B. Les fonctions réactives de polymérisation AB considérées sont : OH, COOH, NH2. La demande WO 97/26 294 décrit un polymère hyperbranché du type polyamide, comprenant des unités monomères multifonctionnelles de type AQBx, x étant supérieur ou égal à 2, Q représentant un radical 1,3, 5 triazine substitué par des groupements amines en positions 2,4, 6, ces groupements amines étant porteurs de radicaux comprenant des fonctions de polymérisation A, B qui peuvent être : NH2, COOH. Les demandes de brevet PCT WO 93/09162, WO 95/06080 et WO 95/06 081 divulguent des polymères fractals, greffés ou non, réticulés ou non et associés ou non à des polymères linéaires. Les polymères fractals considérés sont des copolyamides obtenus, par exemple, par réaction de monomères trifonctionnels de type AB2 (e. g. acide 5-amino-isophtalique-AIPA-), de monomères bifonctionnels de type AB (e.g. acide para-aminobenzoïque-APB-) et de monomères polyfonctionnels de type B3 (e. g. acide 1,3, 5-benzène tricarboxylique) en quantité mineure par rapport à AB2 et AB. Ces polymères tridimensionnels sont donc constitués d'unités récurrentes aromatiques présentant des motifs électrophiles ou nucléophiles à l'extérieur. (fonctions réactives de polymérisation A,B : COOH,NH2). Ces demandes PCT décrivent également des polymères étoiles constitués par un noyau formé par les polymères fractals susmentionnés, sur la périphérie desquels sont greffées des chaînes polymères linéaires. Il a également été proposé, dans la demande de brevet français n 2 766 197, un copolyamide thermoplastique du type arbre statistique. Ce copolyamide résulte de la réaction : entre un monomère plurifonctionnel contenant au moins 3 fonctions réactives A-R-B2 (NH2, COOH), e. g. acide-5-amino-isophtalique, 6-amino- undécandioïque, # et des monomères bifonctionnels AB (e. g. s-caprolactame) classiquement utilisés pour la fabrication de polyamides linéaires de type PA 6. Le rapport en % molaire entre les monomères multifonctionnels AB2 et les monomères bifonctionnels AB est : 0,01 Dans ces conditions, il n'est pas possible que de tels polyamides de type arbre statistique, ajouté à un polyamide linéaire aient un effet sur la rhéologie à l'état fondu de ces polyamides linéaires. Pour atteindre ce résultat, il conviendrait que les polyamides dendritiques soient miscibles aux polyamides linéaires à l'échelle moléculaire. Cela revient à dire qu'il faudrait que les PAHB ne soient pas solides mais thermoplastiques, à la température de fusion des polyamides linéaires dans lesquels ils sont incorporés aux fins de modifier la viscosité à l'état fondu. Force est donc de constater que l'art antérieur n'apporte pas de solution satisfaisante à la problématique qui consiste à fournir des polyamides hyperbranchés, d'une part, compatibles avec des polyamides linéaires ou branchés et, d'autre part, miscibles, ou tout au moins dispersibles à l'échelle moléculaire dans des polyamides linéaires ou branchés fondus, de façon à disposer d'un PAHB apte à modifier la rhéologie à l'état fondu de ces polyamides linéaires ou branchés. Il pourrait être également intéressant d'enrichir la famille des polymères dendritiques, à l'aide de nouvelles structures polymères polyamide tridimensionnelles hyperbranchées, présentant des propriétés exploitables dans de nombreuses applications. L'un des objectifs essentiels de la présente invention est de pallier les carences de l'art antérieur en fournissant un nouveau copolyamide hyperbranché du type de ceux obtenus par réaction entre : A au moins un monomère de formule (I) suivante : (I) A-R-Bf dans laquelle A est une fonction réactive de polymérisation d'un premier type, B est une fonction réactive de polymérisation d'un second type et capable de réagir avec A, R est une entité hydrocarbonée, et f est le nombre total de fonctions réactives B par monomère : f # 2, de préférence 2 # f # 10 ; A et au moins un monomère de formule (II) suivante : (II) A'-R'-B' ou les lactames correspondants, dans laquelle A', B', R' ont la même définition que celle donnée ci- dessus respectivement pour A, B, R dans la formule (I) ; caractérisé en ce que le rapport molaire I/II se définit comme suit : 0,05 Ces nouveaux polymères dendritiques - notamment polyamides hyperbranchés PAHB - ont une structure originale, qui résulte de la présence d'une proportion judicieusement choisie de monomères bi-fonctionnels A'-R'-B'. La présence d'un squelette hydrocarboné, non aromatique, porteur des fonctions A, B ou A', B' dans les monomères (I) et (II) respectivement est une caractéristique permettant d'obtenir des excellentes propriétés des polymères hyperbranchés selon l'invention. En outre, ces derniers sont également tout à fait performants à titre de charge fonctionnelle dans des compositions polymères. En particulier, s'agissant par exemple des PAHB, on observe qu'ils sont tout à fait compatibles et dispersibles à l'état fondu dans des polyamides linéaires, de sorte qu'ils peuvent développer parfaitement des effets rhéofluidifiants ou rhéoviscosants. Les polymères hyperbranchés selon l'invention et notamment les PAHB, permettent aussi d'améliorer les propriétés mécaniques en traction (module d'élasticité, allongement et contrainte à la rupture), des polymères - par exemple polyamide - dans lesquels ils sont incorporés. Par ailleurs, ces nouveaux polymères dendritiques ont un effet retard sur la cristallisation et donc la cristallinité du polymère dans lequel ils sont ajoutés à titre de charge fonctionnelle. Cela offre la possibilité d'obtenir des copolymères chargés transparents. Les polymères hyperbranchés selon l'invention ont également pour effet d'augmenter la température de transition vitreuse des polymères linéaires ou branchés dans lesquels ils sont ajoutés. Un autre avantage de ces polymères dendritiques polyamide, tient à leur mode d'obtention qui est simple et économique. Selon une disposition préférentielle de l'invention, le copolyamide hyperbranché est caractérisé en ce que : # les entités hydrocarbonées R, R' des monomères (I) et (II) respectivement, comprenant chacune : V i au moins un radical aliphatique linéaire ou ramifié ; V ii et/ou au moins un radical cycloaliphatique ; V iii et/ou au moins un radical aromatique comportant un ou plusieurs noyaux aromatiques ; ces radicaux (i), (ii), -(iii) pouvant éventuellement être substitués et/ou comporter des hétéroatomes ; A A, A' est une fonction réactive du type amine, sel d'amine, ou du type acide, ester, halogénure d'acide ou amide ; A B, B' est une fonction réactive du type acide, ester, halogénure d'acide ou amide ou du type amine, sel d'amine. Ainsi, les fonctions réactives de polymérisation A, B, A', B' plus spécialement retenues sont celles appartenant au groupe comprenant les fonctions carboxyliques et amines. Par fonction carboxylique, on entend au sens de l'invention, toute fonction acide COOH, ester ou anhydride. Dans le cas où A, A' correspond à une amine ou à un sel d'amine, alors B, B' représente un acide, un ester, un halogénure d'acide ou un amide et réciproquement. Il convient de noter qu'à partir d'un rapport molaire (1)/(Il) = 0,5 molaire, le polymère hyperbranché selon l'invention commence à présenter des propriétés rhéofluidifiantes. Sans vouloir être lié par la théorie, cela peut s'expliquer par le fait qu'en dessous de (I) / (H) = 0,5, la structure est relativement peu branchée, tandis qu'au dessus de (1)/(Il) = 0,5, la structure dendritique devient une structure globulaire plus marquée. Suivant une variante avantageuse de l'invention, le polymère hyperbranché peut être constitué d'un mélange de plusieurs monomères (I) différents et de plusieurs monomères (II) différents, pour autant que l'un au moins de ces monomères soit aliphatique, cycloaliphatique ou arylaliphatique. Outre les monomères (I) plurifonctionnels et les monomères (II) bifonctionnels, on peut envisager d'avoir un polymère hyperbranché selon l'invention comprenant également, à titre d'éléments constitutifs, des monomères mono ou plurifonctionnels (ni) de type "coeur" (ou "noyau") et/ou des monomères monofonctionnels (IV) de type "limiteur de chaîne". Les monomères de type "coeur" éventuellement compris dans le copolyamide et/ou ester hyperbranché selon l'invention, peuvent être ceux de formule (III) suivante : (III) R'(B"), dans laquelle : R1 est un radical hydrocarboné substitué ou non, du genre silicone, alkyle linéaire ou ramifié, aromatique, alkylaryle, arylalkyle ou cycloaliphatique pouvant comprendre des insaturations et/ou des hétéroatomes ; B" est une fonction réactive de même nature que B ou B' ; n > 1, de préférence 1 # n # 100. Les monomères de type "limiteur dé chaîne" éventuellement compris dans le copolyamide hyperbranché selon l'invention peuvent être ceux de formule (IV) : (IV) R2-A" dans laquelle : R2 est un radical hydrocarboné substitué ou non, du genre silicone, alkyle linéaire ou ramifié, aromatique, arylalkyle, alkylaryle ou cycloaliphatique pouvant comprendre une ou plusieurs insaturations et/ou un ou plusieurs hétéroatomes. et A" est une fonction réactive de même nature que A ou A'. Selon une modalité avantageuse de l'invention, au moins une partie des monomères bifonctionnels (Il) se trouvent sous forme de prépolymère. Il peut en être de même en ce qui concerne les monomères (III) de type "coeur" voire les monomères (IV) de type "limiteur de chaîne". Les radicaux R' et R2 peuvent comprendre avantageusement des fonctionnalités conférant des propriétés particulières au polymère hyperbranché. Ces fonctionnalités ne réagissent pas avec les fonctions A, B, A', B' au cours de la polymérisation du PAHB Suivant un mode préféré de réalisation de l'invention, f = 2 de sorte que le monomère (I) est trifonctionnel : ARB2, A = fonction amine, B = fonction carboxylique et R = radical aromatique. Le polymère hyperbranché obtenu, selon l'invention, à partir des monomères 1 et II peut être assimilé à des structures arborescentes dotées d'un point focal formé par la fonction A et d'une périphérie garnie de terminaisons B. Quand ils sont présents, les monomères (III) forment des noyaux. Avantageusement, le polymère hyperbranché peut comprendre des monomères monofonctionnels (IV) "limiteur de chaîne", situé en périphérie des dendrimères selon l'invention. Par ailleurs, les monomères bifonctionnels (II) sont des éléments d'espacement dans la structure tridimensionnelle. Ils permettent un contrôle de la densité de branchement et sont notamment à l'origine des propriétés intéressantes des polymères hyperbranchés selon l'invention. Les monomères (III) et (IV) permettent de contrôler le poids moléculaire. Avantageusement, le monomère (I) est par exemple choisi dans le groupe comprenant : - l'acide 5-amino-isophtalique, - l'acide 6-amino-undécandioïque, - le diacide 3-aminopimélique, - l'acide aspartique, - l'acide 3,5-diaminobenzoïque, - l'acide 3,4-diaminobenzoïque, - la lysine, - et leurs mélanges. Avantageusement et par exemple, le monomère bifonctionnel de formule (II) est : - l's-caprolactame et/ou l'aminoacide correspondant : l'acide aminocaproïque, - et/ou l'acide para ou métaaminobenzoïque, - et/ou l'acide amino-11-undécanoïque, - et/ou le lauryllactame et/ou l'aminoacide correspondant : l'acide amino-12-dodécanoïque. Plus généralement, les monomères bifonctionnels de formule (II) peuvent être les monomères utilisés pour la fabrication de polyamides thermoplastiques linéaires. Ainsi, on peut citer les composés w-aminoalcanoïques comportant une chaîne hydrocarbonée ayant de 4 à 12 atomes de carbone, ou les lactames dérivés de ces acides aminés comme l's-caprolactame. Le monomère bifonctionnel (II) préféré de l'invention est l'scaprolactame. A titre d'exemples, les monomères (ni) peuvent être, quant à eux : => des diacides carboxyliques aliphatiques saturés ayant de 6 à 36 atomes de carbone tels que, par exemple, l'acide adipique, l'acide azélaïque, l'acide sébacique, l'acide dodécanoïque, => des diamines biprimaires, de préférence aliphatique saturés linéaires ou ramifiés ayant de 6 à 36 atomes de carbone tels que, par exemple, l'hexaméthylènediamine, la triméthylhexaméthylène- diamine, la tétraméthylèndiamine, la n-xylènediamine, # des composés polymères tels que les polyoxyalkylènes aminés commercialisés sous la marque JEFFAMINE#, => ou bien encore chaîne silicone aminée, e. g. polydiméthylsiloxane mono ou diamine. # des monoamines aromatiques ou aliphatiques, => des monoacides aromatiques ou aliphatiques, ou => des triamines ou triacides aromatiques ou aliphatiques. Les monomères (III), "coeur" préférés sont : l'hexaméthylène-diamine et l'acide adipique, la JEFFAMINE# T403 ou l'acide 1,3,5-benzène tricarboxylique. Selon une autre caractéristique de l'invention, le rapport molaire des monomères (IV) sur les monomères bifonctionnels (I) est défini comme suit : (IV) -#- Concernant le rapport molaire des monomères fonctionnels (III) "noyaux" par rapport aux monomères plurifonctionnels (I), il peut se définir comme suit : (111) zizi 0 # (III)/(I) # 1/3 Avantageusement, le copolyamide hyperbranché selon l'invention peut se présenter sous forme de particules constituées chacune par une ou plusieurs structures arborescentes. Un tel copolyamide a pour autre caractéristique intéressante le fait de pouvoir être fonctionnalisé : 0 au point focal de la (ou des) structure(s) arborescente (s), par l'intermédiaire de monomères (ni) porteurs de la ou des fonctionnalités considérées, 0 et/ou à la périphérie des structures arborescentes, par l'intermédiaire de monomères (IV) porteurs de la ou des fonctionnalités considérées. Ainsi, l'un des objets de la présente invention est constitué par un copolyamide hyperbranché fonctionnalisé. S'agissant de l'aspect synthèse qui fait partie intégrante de la présente invention, on précisera que les copolyamides hyperbranchés selon l'invention, peuvent être obtenus par un procédé caractérisé en ce qu'il consiste essentiellement à réaliser une polycondensation entre des monomères (I) et des monomères (H) qui réagissent entre eux et éventuellement avec des monomères (ni) et/ou (IV) ; et ce dans des conditions de température et de pression appropriées. Cette polymérisation s'opère en phase fondue, en phase solvant ou en phase solide, de préférence en phase fondue ou solvant ; le monomère (ET) jouant avantageusement le rôle de solvant. Le procédé de synthèse des polymères hyperbranchés selon l'invention, peut mettre en oeuvre au moins un catalyseur de polycondensation. La polymérisation par polycondensation s'effectue, par exemple, dans des conditions et selon un mode opératoire équivalents à ceux utilisés pour la fabrication du polyamide linéaire correspondant aux monomères (II). Les nombreuses propriétés intéressantes des copolyamides hyperbranchés selon l'invention, leur ouvrent de multiples possibilités d'applications. L'une des applications est l'utilisation comme agents modificateurs de rhéologie à l'état fondu, pour des polymères linéaires ou branchés, par exemple des polyamides. Ainsi, les copolyamides hyperbranchés selon l'invention peuvent avoir un effet rhéoviscosant ou rhéofluidifiant sur des compositions polymères thermoplastiques. D'où il s'ensuit que selon une première utilisation, la présente invention a pour objet l'utilisation des copolyamides hyperbranchés tels que définis ci-dessus ou tels qu'obtenus par le procédé lui aussi présenté ci-avant, à titre d'agent modificateur de rhéologie à l'état fondu, pour des polymères linéaires ou branchés, de préférence des polyamides. Suivant une disposition avantageuse de l'invention les (co)polyamides hyperbranchés sont des agents modificateurs de rhéologie à l'état fondu, plus spécifiquement appropriés pour des polyamides linéaires ou branchés. Les copolyamides hyperbranchés selon l'invention permettent ainsi d'adapter la fluidité à l'état fondu de polymères thermoplastiques, aux contraintes imposées par les différentes techniques de mise en forme utilisées : moulage par injection, injection soufflage, extrusion - soufflage, filage, fabrication de films, extrusion. Sans que cela ne soit limitatif, on peut citer comme débouchés pour les polymères hyperbranchés rhéomodificateurs selon l'invention, les industries de fabrication de fibres, de fils, de films, par exemple par extrusion et pièces moulées. Une autre des applications importantes des copolyamides hyperbranchés selon l'invention est liée à leur aptitude à modifier les propriétés thermomécaniques de polymères et, en particulier, de polymères thermoplastiques comme, par exemple, les polyamides, ou les polyesters. Il se trouve en effet qu'incorporés dans les polymères thermoplastiques, les PAHB selon l'invention ont pour incidence de ralentir la cinétique de cristallisation des polymères thermoplastiques. Ce ralentissement peut être tel qu'il permet d'obtenir un produit amorphe qui pourra à nouveau être rendu cristallisable par traitement thermique. Ce frein à la cristallisation se traduit par une diminution de cristallinité, donc une augmentation de transparence, du polymère thermoplastique obtenu. Un autre effet observé pour les copolyamides hyperbranchés selon l'invention lorsqu'ils sont incorporés dans des polymères thermoplastiques, est une augmentation de la température de transition vitreuse. D'où il s'ensuit qu'une deuxième utilisation des copolyamides branchés tels que définis ci-dessus et/ou obtenus par le procédé également présenté ci-avant, et celle d'agent modificateur des propriétés thermomécaniques de matériaux polymères comprenant de préférence des polyamides, et/ou des polyesters. Ces propriétés des PAHB selon l'invention peuvent être exploités pour l'adaptation des polymères thermoplastiques aux différentes techniques de mise en forme : moulage par injection, injection soufflage, extrusion soufflage, filmage, extrusion, filage. En particulier, cette exploitation peut être opportune pour la fabrication de fibres, de fils ou de films en polymères thermoplastiques, par exemple polyamides et/ou polyesters. Dans le cadre de la troisième et de la quatrième utilisation des copolyamides hyperbranchés selon l'invention, on les envisage sous forme fonctionnalisée au "coeur" et/ou en périphérie par des fonctions différentes de A, B, A', B'. Ces PAHB fonctionnalisés ont été décrits ci-dessus. Les fonctionnalités qui peuvent être supportées par les PAHB selon l'invention, sont par exemple des radicaux fluorés, des chaînes grasses, des radicaux silicones, des radicaux à propriétés anti-UV, anti-oxydantes, tensioactives, adoucissantes, antisalissures, stabilisantes, hydrophobes et/ou hydrophiles, ou des radicaux à propriétés d'encapsulation et/ou de vectorisation de principes actifs, par exemple de nature agrochimiques ou de colorants et/ou de pigments. En pratique, et à titre d'exemple, la fonctionnalisation hydrophile peut être apportée par des radicaux polyoxyalkylènes provenant de polyoxyalkylènes aminés de type JEFFAMINE. Ces fonctions sont avantageusement portées par les monomères (III) ou (IV). D'où il s'ensuit que l'invention concerne également l'utilisation du copolyamide hyperbranché et fonctionnalisé tel que défini ci-dessus et/ou obtenu par le procédé lui aussi présenté ci-avant, à titre d'additif, en particulier comme additif modificateur de l'hydrophilie/ hydrophobie, de matériaux polymères comprenant, par exemple, des ,polyamides et/ou des polyesters. La quatrième utilisation des copolyamides hyperbranchés selon l'invention, découle tout comme la troisième utilisation, de la possibilité qui existe de fonctionnaliser ces polymères hyperbranchés au "coeur" et/ou "en périphérie" par des fonctions spécifiques différentes de A, B, A', B'. En effet, il s'est avéré que les polymères hyperbranchés selon l'invention judicieusement fonctionnalisés, ont un pouvoir de stabilisation de dispersions, de préférence aqueuses, de produits organiques et minéraux. Il peut s'agir en particulier de dispersions, de pigments tels que Ti02. Pour pouvoir remplir cette fonction, il importe que les copolyamides hyperbranchés selon l'invention soient fonctionnalisés de telle sorte qu'ils soient solubles ou dispersables dans le milieu liquide de la dispersion et en particulier dans l'eau pour ce qui concerne les dispersions aqueuses. L'utilisation des PAHB selon l'invention pour la stabilisation de pigments de type Ti02 sera particulièrement appréciée dans le domaine des peintures formées par des dispersions aqueuses de tels pigments. D'où il s'ensuit que l'invention concerne également l'utilisation du copolyamide hyperbranché fonctionnalisé tel que défini ci-dessus à titre de stabilisant de dispersion de préférence aqueuse de produits minéraux et/ou organiques. Selon un autre de ces objets, la présente invention vise également une composition à mettre en relation avec la première utilisation des PAHB mentionnée ci-dessus. Il s'agit d'une composition polymère thermoplastique caractérisée en ce qu'elle comprend : - une matrice polymère ; - et au moins un additif comportant au moins un copolyamide hyperbranché tel que défini supra et/ou tel qu'obtenu par le procédé tel que défini supra. Avantageusement, la concentration de cet additif par rapport à la masse totale de la composition est comprise entre 0,001 et 70 %, de préférence entre 0,001 et 50 % et, plus préférentiellement entre 0,001 et 30 %. Selon une modalité avantageuse, l'additif de la susdite composition polymère thermoplastique comprend du PAHB fonctionnalisé tel que défini ci-dessus. Enfin, est également incluse dans l'invention, une dispersion ou une solution de préférence aqueuse qui est à mettre en relation avec la quatrième utilisation des PAHB selon l'invention et qui est caractérisée en ce qu'elle comprend : un milieu liquide, de préférence aqueux, de dispersion ou de solubilisation ; - au moins un produit organique et/ou minéral dispersé ; - et au moins un stabilisant comportant au moins un polyamide hyperbranché fonctionnalisé tels que définis supra. Classiquement, les compositions polymères sus-visées additivées par les PAHB selon l'invention peuvent comporter également d'autres ingrédients choisis dans le groupe comprenant les charges de renfort, les charges de remplissage, les antioxydants, les stabilisants (chaleur/lumière), les pigments, les colorants, les ignifugeants, les additifs d'aide au moulage ou démoulage et les tensioactifs. Suivant une autre caractéristique de l'invention, les compositions susvisées sont obtenues par mélange par exemple dans une extrudeuse mono-vis ou bivis, d'une matrice polymère (thermoplastique) - par exemple polyamide - linéaire ou branché et d'un PAHB selon l'invention éventuellement complété par d'autres additifs classiques. Ce mélange est réalisé généralement à l'état fondu. Selon un mode de réalisation usuel, on extrude ce mélange sous forme de joncs qui sont ensuite découpés en granulés. Les pièces moulées sont ensuite réalisées par fusion des granulés produits ci-dessus et alimentation de la composition à l'état fondu dans des dispositifs de moulage, d'injection ou d'extrusion appropriés. Dans le cas de la fabrication de fils, la composition obtenue en sortie d'extrudeuse alimente éventuellement directement une installation de filage. De préférence, on prépare ainsi une composition comprenant du polyamide linéaire à titre de matrice et un additif (0,01 à 70 % en poids sec) constitué par du polyamide hyperbranché selon l'invention. Un dernier objet de la présente invention est constitué par les articles obtenus par mise en forme, de préférence, par moulage, moulage par injection, injection/soufflage, extrusion, extrusion/soufflage ou filage, de l'une des compositions polymères additivée PAHB telles que définies ci-dessus. De manière plus spécialement préférée, ces articles sont constitués par des fils, des fibres, des films, pièces soufflées ou moulées. Les polymères hyperbranchés selon l'invention sont également avantageux en ce qu'ils sont utilisables comme promoteur d'adhésion, fixateur ou encapsulant de principes actifs (agrochimie), compatibilisant pour mélange de plusieurs polymères, supports de fonctionnalités de réticulation, de détergence, d'adoucissage, d'anti-salissures (hydrophobie/hydrophilie), d'anti-corrosion ou de lubrification. D'autres détails et avantages de l'invention apparaîtront plus clairement au vu des exemples donnés ci-après uniquement à titre d'illustration. EXEMPLES EXEMPLE 1 : SYNTHESE D'UN COPOLYAMIDE HYPERBRANCHE A TERMINAISONS ACIDES CARBOXYLIQUES PAR COPOLYCONDENSATION EN PHASE FONDUE DE L'ACIDE 1,3,5BENZENE TRICARBOXYLIQUE (MOLECULE COEUR (III) DE TYPE R1-B"3, AVEC B = COOH), DE L'ACIDE 5-AMINOISOPHTALIQUE (MOLECULE DE BRANCHEMENT (I) DE TYPE A-R-B2, AVEC A = NH2) ET DE L'8-CAPROLACTAME (ESPACEUR (ET) DE TYPE A'- R'-B'). La réaction est effectuée à pression atmosphérique et sous léger balayage d'azote dans une autoclave de 7,5 1 utilisée couramment pour la synthèse en phase fondue de polyesters ou de polyamides. Les monomères sont chargés intégralement en début d'essai. On introduit successivement dans le réacteur 1811,5 g d'acide 5-aminoisophtalique (10 mol), 84 g d'acide 1,3,5-benzène tricarboxylique (0,4 mol), 1131,6 g d's-caprolactame (10 mol) et 1,35 g d'une solution aqueuse à 50 % (p/p) d'acide hypophosphoreux. La masse réactionnelle est placée sous agitation (vitesse = 50 rpm) et chauffée progressivement de 20 à 200 C en 100 min., puis de 200 à 250 C en 60 min. La distillation commence à une température de 160 C et se poursuit jusqu'à la température de 245 C. A 250 C, le système est progressivement mis sous vide jusqu'à atteindre une pression absolue de 5 mbars au bout de 30 min. Le réacteur est ensuite placé sous surpression d'azote et le polymère vidangé par la vanne de fond. L'eau contenue dans les 221,06 g de distillat recueillis est titrée à l'aide d'un coulomètre Karl Fischer. La teneur en eau du distillat est de 81,1 %, ce qui traduit un taux d'avancement global de 99,3%. Le copolyamide hyperbranché obtenu est soluble à température ambiante dans la quantité de soude aqueuse nécessaire pour neutraliser les fonctions acides terminales. EXEMPLE 2 : SYNTHESE D'UN COPOLYAMIDE HYPERBRANCHE A TERMINAISONS MIXTES ACIDES CARBOXYLIQUES ET POLYOXYDES D'ALKYLENES PAR COPOLYCONDENSATION EN PHASE FONDUE DE L'ACIDE 5-AMINOISOPHTALIQUE (MOLECULE DE BRANCHEMENT (I) DE TYPE A-R-B2, AVEC A = NH2 ET B = COOH), DE l's-caprolactame (E'SPACEUR (11) DE TYPE A'-R'-B') ET DE LA JEFFAMINE' M 1000 (POLYOXYETHYLENE CO OXYPROPYLENE AMINE, MOLECULE (IV) LIMITEUR DE CHAINE DE TYPE R2- A"). Le montage et le mode opératoire mis en #uvre sont identiques à ceux décrit dans l'exemple 1. Sont chargés successivement dans l'autoclave 2470,6 g de JEFFAMINE# M 1000 (2,1 mol) ; 543,45 g d'acide 5-aminoisophtalique (3 mol); 339,5 g (3 mol) d'scaprolactame et 0,53 g d'une solution aqueuse à 50% (p/p) d'acide hypophosphoreux. Par rapport à l'exemple 1, la vitesse d'agitation est portée à 100 rpm et la température de fin de polycondensation à 260 C. Le polymère est expulsé par la vanne de fond après refroidissement à 120 C. Le polymère obtenu est soluble dans l'eau. EXEMPLE 3 : INFLUENCE DU RAPPORT A-R-B2/ A'-R'-B' [(I) /(II)] ET DE LA NATURE DES GROUPEMENTS TERMINAUX SUR LES PROPRIETES DES POLYAMIDES HYPERBRANCHES. Différents polymères hyperbranchés sont synthétisés selon un protocole identique à celui de l'exemple 1. Dans tous les cas, le monomère A'-R'-B' est l's-caprolactame. Les températures de transition vitreuse sont mesurées par analyse calorimétrique différentielle. L'évaluation de la solubilité est faite à 10% (p/p) dans le solvant choisi. Les résultats sont rassemblés dans le tableau 1 ci-après. Tableau I groupements terminaux COOH groupements terminaux NH2 A-R-B2 = acide 5-aminoisophtalique A-R-B2 = acide 3,5- (1.31) diaminobenzoïque (1.32) A-R-B2/A'-R'-B' Tg solvants Tg solvants (mol/mol) (1.31) ou (1.32)/(11) 1/1 183,7 C DMAc, NMP, NaOH 1N 154,9 C DMAc, NMP, HCl 1N 1/2 116 C DMAc, NMP, NaOH 1N nd nd 1/3 96,5 C DMAc, NMP nd nd 1/4 81,2 C DMAc + 5% LiCl(p/p) 82,4 C DMAc + 5% LiCI (P/P) Abréviations : DMAc = N,N-diméthylacétamide ; NMP = N-méthylpyrrolidone ; nd = non déterminé EXEMPLE 4 : PREPARATION DE COMPOSITIONS A BASE DU POLY(E-CAPROLACTAME) (PA 6) ADDITIONNE DE COPOLYAMIDE HYPERBRANCHE (A-R-B2/A'-R'-B' = (l)/(ll) = 1/1) ET DE FIBRES DE VERRE Le copolyamide hyperbranché de l'exemple 1 (noté PAHB#) est grossièrement broyé et prémélangé dans les proportions désirées à des granulés de poly(s-caprolactame) (PA 6). On fond ce prémélange dans une extrudeuse bi-vis et on lui ajoute 50 % en poids de fibres de verre. Les prémélanges utilisés contiennent des quantités variables de PAHB. Les propriétés des différentes compositions fabriquées sont rassemblées dans le tableau II ci-après. Tableau II #. MFI (1) 275 C 325g (g/ 10 min) , . Matrice 1 (1) 275'C 325g (g/lOrnin) Test spirale (2) (cm) PA 6 1,3 26,5 PA 6 PAHB# 95/5 (p/p) 2,2 41 PA 6 /PAHB# 90/10 (p/p) 5,7 39 PA 6 /PAHB# 80/20 (p/p) 13,6 62,3 (1) Indice de fluidité (MFI) déterminé selon la norme ASTM D1238 sous une charge de 325 g. (2) Ce test consiste à injecter la composition dans un moule en forme de spirale d'épaisseur 1 mm et de largeur 40 mm sous une presse BATTENFELD de 180 tonnes à une température de 270 C, une température de moule de 80 C et une pression d'injection de 80 kg/cm2. La durée d'injection est de 1,5 secondes. Le résultat est exprimé en longueur de moule remplie correctement par la composition. Ces résultats montrent clairement que pour des compositions additivées avec le copolyamide hyperbranché PAHB3, l'indice de fluidité en milieu fondu augmente. EXEMPLE 5 : PREPARATION DE COMPOSITIONS A BASE DE PA 6 ADDITIONNEES DE COPOLYAMIDE HYPERBRANCHE EN FAISANT VARIER LE RAPPORT A-R-B2 A'-R'-B' = (I)/(II) POUR LE COPOLYAMIDE HYPERBRANCHE. Les conditions de mélange sont identiques à celles de l'exemple 4. Les compositions sont exemptes de fibres de verre. Les copolyamides hyperbranchés considérés ici diffèrent par leur rapport A-R-B2 / AR'-B'= (I)/(II). Ils sont tous deux obtenus à partir d'acide 5-aminoisophtalique, d'acide 1,3,5-benzène tricarboxylique et d's-caprolactame selon un protocole similaire à celui de l'exemple 1. La viscosité fondue des mélanges est mesurée à l'aide d'un rhéomètre capillaire GOTTFERT 2002 : piston se déplaçant à vitesse variable pousse le produit fondu à une température de 260 C à travers un capillaire de longueur L = 30 mm et de rayon R = 1 mm. Le débit correspondant est noté Q. On mesure la pression P à l'entrée du capillaire. Les relations permettant de calculer la viscosité apparente sont : contrainte apparente à la paroi : #a = R.P / 2L gradient de cisaillement apparent à la paroi : [gamma]a = 4Q/ #3 viscosité apparente à la paroi : #a = #a / Ya Les échantillons sont séchés 16 heures à 110 C sous un vide de 0,1 mbar avant évaluation. Le temps de fusion du polymère avant mesure est de 5 min. La mesure est effectuée sous atmosphère d'argon. Les résultats des mesures de rhéométrie capillaire pour un gradient de cisaillement de 50 s-1 sont rassemblés dans le tableau III ci-après. Tableau III Composition Viscosité apparente à 50 s-1 (en Pa.s) PA 6 290 PA 6 / PAHB (A-R-Bz / A'-R'-B' = (I)/(II)=1/1) 97 90/10 (p/p) PA 6/ PAHB (A-R'-B2 / A-R'-B = 1/4) 409 90/10 (p/p) Ces résultats montrent clairement que le copolyamide hyperbranché peut avoir un effet rhéofluidifiant ou au contraire rhéoviscosant sur la composition selon le rapport A-R-B2 A'-R'-B' (I) /(II). EXEMPLE 6 : ETUDE DU COMPORTEMENT THERMIQUE DE COMPOSITIONS A BASE DE PA 6 CONTENANT DU COPOLYAMIDE HYPERBRANCHE. Les compositions de l'exemple 5 sont injectées sous forme de barreaux rectangulaires. Ces éprouvettes sont séchées 16 heures à 110 C sous un vide de 0,1 mbar avant évaluation. L'étude du comportement thermomécanique des matériaux est effectuée sur un appareil RHEOMETRICS RMS 800 en torsion rectangulaire, sur l'intervalle de température [- 100 C ; + 200 C]. Les résultats sont rassemblés dans le tableau IV ci-après. Tableau IV Composition température de transition vitreuse ~~~~~~~~~~~~~~~~~~~00 PA 69,1 PA 6/PAHB (A-R-B2/A'-R'-B'= (I)/(II) = 1/1) 87,1 90/10 (p/p) PA 6 / PAHB (A-R-B2 / A'-R'-B' = (I) /(II) = 1/4) 73,4 . 90/10 (p/p) Ces résultats montrent que l'addition de copolyamide hyperbranché augmente nettement la température de transition vitreuse de la matrice PA 6. EXEMPLE 7 : INFLUENCE DE L'INTRODUCTION DE COPOLYAMIDE HYPERBRANCHE SUR LA CRISTALLISATION DU PA 6. Des mélanges similaires à ceux de l'exemple 5, mais contenant 5 % en poids de copolyamide hyperbranché, sont étudiés en analyse calorimétrique différentielle à l'aide d'un appareil PERKIN ELMER DSC PYRIS 1. Le protocole d'analyse est le suivant : - étape 1 : chauffe de 30 C à 310 C à 10 C/min. - étape 2 : palier de 5 min. à 310 C - étape 3 : retrait de l'échantillon du four du calorimètre et trempe immédiate dans l'azote liquide - étape 4 : stabilisation du four à 30 C - étape 5 : remise en place de la capsule et remontée en température de 30 à 310 C à 10 C/min Les différents paramètres mesurés au cours de l'étape 5 sont regroupés dans le tableau V ci-après et les thermogrammes comparés enregistrés entre 50 et 300 C au cours de l'étape 5 sont donnés en figure 1 annexée. Tableau V Composition Température Enthalpie de Température Enthalpie de cristallisation de fusion ( C) de fusion cristallisation (J/g) (J/g) ( C) PA 66,2-7,5 221,8 68,2 PA 6 /PAHB (A-R-B2 / A'-R'-B' (1]I(In=1/1) '14,5 -28,9 218,0 61,1 95/5 (p/p) PA6/PAHB(A-R-B2/A'-R'-B'=(D/(H)=1/4) 0,3 -28,5 219,3 61,1 95/5 (p/p) L'échantillon de PA 6 témoin présente un très petit pic de cristallisation à la remontée en température. Il a eu le temps de cristalliser presque totalement malgré le refroidissement rapide dans l'azote liquide. Par contre, les produits contenant du copolyamide hyperbranché donnent tous deux un pic de cristallisation important, qui représente en surface la moitié du pic de fusion. Leur taux de cristallinité après trempe est donc considérablement diminué par rapport à celui de l'échantillon témoin. Ces résultats montrent que le copolyamide hyperbranché agit comme un agent retardant la cristallisation de la matrice PA 6. L'additif hyperbranché permet ainsi d'obtenir des matrices PA 6 faiblement cristallisées, dont la cristallinité peut être régénérée par chauffage. La diminution de cristallinité se traduit par une plus grande transparence des pièces moulées ou des fils extrudés à partir des compositions contenant le copolyamide hyperbranché. EXEMPLE 8 : PREPARATION ET EVALUATION DE FILS A PARTIR DE COMPOSITIONS POLYMERES COMPRENANT UNE MATRICE POLYAMIDE (PA6) ET DU PAHB SELON L'INVENTION A TITRE D'ADDITIF 8.A. Compositions utilisées (i) Essais 8.1. 8. 2 comparatifs essai Matrice Indice Viscosité IV PAHB 8. 1 PA 6 130 exemple avec (I)/(II) 1/1 8. 2 PA 6 = 150 exem le 3 avec (I)/(II) 1/1 La matrice PA. 6 est un polymère commercialisé par la société NYLTECH sous la dénomination SNIAMID 130CP (il) Essais 8. 3 à 8. 6 avec des compositions comprenant 95 ou 98 % en poids d'une matrice de PA. 6, dont l'IV = 150, commercialisé par la société NYLTECH sous la référence SNIAMID 150 CP# et 5 ou 2 % en poids des PAHB de l'exemple 3 avec (I)/(II)=1/1. Essai [PAHB] terminaison (I)/(II) 8. 3 2 COOH 1/1 8.4 2 NH2 1/1 8.5 COOH 1/1 8.6 5 NH2 1/1 8.B Fabrication de fils non étirés àpartir de ces compositions Les fils non étirés ont été obtenus par filage voie fondu à basse vitesse et refroidissement à l'air. Dans la zone de fusion, la température de filage est comprise entre 235 C et 245 C. Aucune différence significative de comportement au filage n'est mise en évidence entre les compositions comparatives 8.1, 8. 2 et celles contenant un PAHB (8. 3 à 8.6). Après filage, on obtient des bobines de monofilament non étirés de diamètre 250um. 8. C Fabrication de fils étirés à partir des fils non-étirés 8.1 à 8.6 obtenus en 8. B Les fils obtenus en 8. B sont ensuite étirés en reprise sur un banc spécifique d'étirage entre deux rouleaux, la température du fil avant étirage étant contrôle par la température du premier rouleau. La température du second rouleau étant de 25 C. L'étirage peut être réalisé dans un large domaine de température, entre 77 C et 155 C. On a reporté dans le tableau VI suivant les conditions opératoires associées aux différents fils étirés. Pour chaque type de fil non étiré, on indique la température T ( C) à laquelle est imposée l'étirage ainsi que le taux d'étirage effectivement appliqué (rapport vitesse second rouleau/ vitesse premier rouleau) : Tableau VI fil non étiré T( C) # référence essai 8.1 77 4. 23 8.11 essai 8.1 " 4.76 8. 12 essai 8.1 103 4. 49 8.13 essai 8.1 " 5.08 8. 14 essai 8.1 116 3. 93 8.15 essai 8.1 " 4.41 8.16 essai 8. 2 131 4. 93 8.21 essai 8. 2 143 4. 56 8.22 essai 8.2 " 4.75 8.23 essai 8. 3 77 4. 06 8.31 essai 8.3 " 4. 38 8. 32 essai 8.3 116 4. 96 8.33 essai 8.3 143 4. 85 8.34 essai 8.3 " 5. 14 8. 35 essai 8.3 155 3. 70 8.36 essai 8.3 " 4.00 8.37 essai 8. 4 77 4. 56 8.40 essai 8.4 " 4. 91 8. 41 essai 8.4 116 4. 71 8.42 essai 8.4 " 5. 06 8. 43 essai 8.4 145 4. 38 8.44 essai 8.4 " 4.78 8. 45 essai 8.4 " 5.21 8. 46 essai 8.4 155 4. 37 8.47 essai 8.4 " 4. 72 8. 48 essai 8.4 " 4.99 8.49 essai 8. 5 117 4. 08 8.51 essai 8.5 " 4. 42 8. 52 essai 8.5 " 4. 72 8. 53 essai 8. 5 143 3. 79 8.54 essai 8.5 " 4. 17 8. 55 essai 8.5 " 4.54 8.56 essai 8.6 117 4. 39 8.61 essai 8.6 " 4. 75 8. 62 essai 8.6 " 4. 92 8.63 essai 8.6 143 4. 25 8.64 essai 8.6 " 4. 62 8. 65 essai 8. 6 4.94 8.66 Après étirage, on obtient des monofilaments de diamètre 100 à 120um selon la valeur du taux d'étirage appliqué. On ne note aucune différence particulière en termes d'aptitude à l'étirage entre les compositions comparatives des essais 8. 1, 8.2 (PA6) et celles de la présente invention contenant une fraction de 2 ou 5 % de polyamide hyperbranché. En particulier, les taux maximum accessibles d'étirage restent comparables (entre 5,2 et 5,9 selon les températures). De même, des taux d'étirage comparables peuvent être appliqués sur ces différentes compositions : 3,7 à 5,2 selon la valeur de l'allongement à la rupture final souhaité. 8.D. Caractérisation de ces fils étirés Ces fils étirés sont ensuite caractérisés en termes de propriétés mécaniques sur une machine de traction usuelle de marque ERICHSEN. Les conditions de mesure sont alors : - longueur initiale de l'éprouvette entre les mors = 50mm, - mors pneumatiques, - vitesse de déplacement des mors = 50mm/min - mesure dans une salle climatisée à 23 C et 50%HR avec conditionnement préalable des fils étirés pendant 48 h avant analyse. - mesure de la contrainte à la rupture par division de la force de rupture (N) par la section initiale (mm2), mesure du module sécant à 5% d'allongement, moyenne des données sur 6 à 12 éprouvettes. Tableaux VII des résultats : Fil étiré #r (MPa) #r (%) E (GPa) 8. 11 845 16. 9 3.877 8. 12 761 20. 0 3.859 8. 13 695 22. 5 3.373 8. 14 936 19. 5 4.267 8. 15 578 28. 8 2.844 8.16 535 31.8 2. 518 8. 21 804 20. 3 3.752 8. 22 607 30. 6 2.841 8.23 867 21.7 3. 881 8.31 521 33. 5 3.021 8. 32 592 23. 8 3.411 8. 33 768 22. 1 3.680 8. 34 660 24. 3 3.478 8. 35 733 20. 7 3.783 8. 36 502 34. 2 3.421 8.37 596 26.6 3. 838 8. 40 612 32. 1 3.149 8. 41 679 25. 9 3.167 8. 42 725 30. 1 3.685 8. 43 800 23. 8 3.942 8. 44 617 33. 7 3.668 8. 45 692 27. 0 4.015 8. 46 872 19. 2 4.519 8. 47 645 24. 7 4.180 8. 48 651 26. 7 3.897 8.49 820 21.5 4. 773 8. 51 557 27. 6 4.358 8. 52 614 24. 9 4.568 8. 53 740 22. 7 5.447 8.54 507 24. 6 4.417 8.55 510 33. 8 4.029 8.56 660 22.4 5. 189 8.61 654 29. 1 4.956 8.62 586 26. 5 4.488 8.63 808 22. 0 5.647 8.64 552 34. 2 4.228 8. 65 749 23. 8 5.562 8.66 907 24.9 6.439 #r: force de contrainte à la rupture Sr : allongement à la rupture E : module On a également reporté sur les trois figures 2,3, 4 annexées les données correspondantes : - figure 2 : en fonction de la contrainte à la rupture E = f (#r), - figure 3 : rupture en fonction de l'allongement à la rupture (#r) = f(sr), - figure 4 : en fonction de l'allongement à la rupture E = f(sr), La légende de ces figures est la suivante : + PA6 pur (essais 8.11à 8.16 et 8. 21 à 8.23) A PA6 avec 2 % de PA HB-COOH (essais 8.31à 8. 37) 0 PA6 avec 2 % de PA HB-NH2 (essais 8. 40 à 8.49) #PA6 avec 5 % de PA HB-COOH (essais 8. 51 à 8.56) # PA6 avec 5 % de PA HB-NH2 (essais 8. 61 à 8.66) PA HB = polyamide hyperbranché avec un rapport 1/1 (I) / (II). Le fait marquant des produits obtenus dans le cadre de cette invention est qu'ils permettent de générer des compromis différents de ceux accessibles avec le seul PA6. D'après les courbes des Figures 2 à 4, les résultats montrent que le compromis entre l'allongement à la rupture et la force de contrainte à la rupture est différent pour les compositions conformes à l'invention et contenant avec du polyamide 6 un polyamide hyperbranché. Ainsi, il apparaît clairement que le compromis contrainte/allongement à la rupture peut être conservé tout en augmentant significativement la valeur du module. REVENDICATIONS : 1 - Copolyamide hyperbranché du type de ceux obtenus par réaction entre : A au moins un monomère de formule (I) suivante : (I) A-R-Bf dans laquelle A est une fonction réactive de polymérisation d'un premier type, B est une fonction réactive de polymérisation d'un second type et capable de réagir avec A, R est une entité hydrocarbonée, et f est le nombre total de fonctions réactives B par monomère : f # 2, de préférence 2 # f # 10 ; A et au moins un monomère de formule (Il) suivante : (II) A'-R'-B' ou les lactames correspondants, dans laquelle A', B', R' ont la même définition que celle donnée ci- dessus respectivement pour A, B, R dans la formule (I) ; caractérisé en ce que le rapport molaire I/II se définit comme suit : 0,05 2 - Copolyamide hyperbranché selon la revendication 1, caractérisé en ce que : # les entités hydrocarbonées R, R' des monomères (I) et (II) respectivement, comprenant chacune : Vi au moins un radical aliphatique linéaire ou ramifié ; V ii et/ou au moins un radical cycloaliphatique ; V iii et/ou au moins un radical aromatique comportant un ou plusieurs noyaux aromatiques ; ces radicaux (i), (ii), -(iii) pouvant éventuellement être substitués et/ou comporter des hétéroatomes ; # A, A' est une fonction réactive du type amine, sel d'amine ou du type acide, ester, halogénure d'acide ou amide ; # B, B' est une fonction réactive du type acide, ester, halogénure d'acide ou amide ou du type amine, sel d'amine. 3 - Copolyamide hyperbranché selon la revendication 1 ou 2 caractérisé en ce qu'au moins une partie des monomères bifonctionnels (II) se trouvent sous forme de prépolymère. 4 - Copolyamide hyperbranché selon la revendication 3, les fonctions réactives de polymérisation A, B, A', B' sont choisies dans le groupe comprenant les fonctions carboxyliques et amines. 5 - Copolyamide hyperbranché selon l'une quelconque des revendications 1 à 4, caractérisé en ce qu'il comprend des monomères "coeur" de formule (III) : (Il[[) R1(B")n dans laquelle : R1 est un radical hydrocarboné substitué ou non, du genre silicone, alkyle linéaire ou ramifié, aromatique, alkylaryle, arylalkyle ou cycloaliphatique pouvant comprendre des insaturations et/ou des hétéroatomes ; B" est une fonction réactive de même nature que B ou B' ; n # 1, de préférence 1 6 - Copolyamide hyperbranché selon l'une quelconque des revendications 1 à 5, caractérisé en ce qu'il comprend des monomères "limiteurs de chaîne" de formule (IV) : (IV) R2-A" dans laquelle : R2 est un radical hydrocarboné substitué ou non, du genre silicone, alkyle linéaire ou ramifié, aromatique, arylalkyle, alkylaryle ou cycloaliphatique pouvant comprendre une ou plusieurs insaturations et/ou un ou plusieurs hétéroatomes. et A" est une fonction réactive de même nature que A ou A'. 7 - Copolyamide hyperbranché selon la revendication 1, caractérisé en ce que le monomère de formule (I) est un composé dans lequel A représente la fonction amine, B la fonction carboxylique, R un radical aromatique et f = 2. 8 - Copolyamide hyperbranché selon l'une quelconque des revendications 1 à 6, caractérisé en ce que le monomère (I) est choisi dans le groupe comprenant : - l'acide 5-amino-isophtalique, - l'acide 6-amino-undécandioïque, - le diacide 3-aminopimélique, - l'acide aspartique, - l'acide 3,5-diaminobenzoïque, - l'acide 3,4-diaminobenzoïque, - la lysine, et leurs mélanges. 9 - Copolyamide hyperbranché selon l'une quelconque des revendications 1 à 8, caractérisé en ce que le monomère bifonctionnel de formule (II) est : - l's-caprolactame et/ou l'aminoacide correspondant : l'acide aminocaproïque, - et/ou l'acide para ou métaaminobenzoïque, - et/ou l'acide amino-11-undécanoïque, - et/ou le lauryllactame et/ou l'aminoacide correspondant : l'acide amino-12-dodécanoïque. 10 - Copolyamide hyperbranché selon l'une quelconque des revendications 1 à 9, caractérisé en ce que le rapport molaire des monomères (IV) sur les monomères bifonctionnels (I) est défini comme suit : (IV) -#- :9 (IV) 0 (F7) () ~ 11 - Copolyamide hyperbranché selon l'une quelconque des revendications 5 à 10, caractérisé 0 en ce qu'il se présente sous forme de particules constituées chacune par une ou plusieurs structures arborescentes, 0 et en ce qu'il est fonctionnalisé au point focal de la (ou des) structure(s) arborescente (s), par l'intermédiaire de monomères (III) porteurs de la ou des fonctionnalités considérées, 0 et/ou à la périphérie des structures arborescentes, par l'intermédiaire de monomères (IV) porteurs de la ou des fonctionnalités considérées. 12 - Procédé de préparation d'un copolyamide hyperbranché selon l'une quelconque des revendications 1 à 11, caractérisé en ce qu'il consiste essentiellement à réaliser une polycondensation entre des monomères (I) entre eux et avec des monomères qui réagissent également entre eux et éventuellement avec des monomères (III) et/ou (IV) ; et ce dans des conditions de température et de pression appropriées ; cette polymérisation s'opérant en phase fondue, en phase solvant ou en phase solide, de préférence en phase fondue ou solvant ; le monomère (H) jouant avantageusement le rôle de solvant. 13 - Procédé selon l'une quelconque des revendications 1 à 12, caractérisé en ce que l'on met en oeuvre au moins un catalyseur de polycondensation. 14 - Utilisation des copolyamides hyperbranchés selon l'une quelconque des revendications 1 à 11 et/ou obtenus par le procédé selon l'une quelconque des revendications 12,13, à titre d'agents modificateurs de rhéologie à l'état fondu, pour des polymères linéaires ou branchés, de préférence des polyamides et/ou des polyesters. 15 - Utilisation des copolyamides hyperbranchés selon l'une quelconque des revendications 1 à 11et/ou obtenus par le procédé selon l'une quelconque des revendications 12,13, à titre d'agents modificateurs des propriétés thermomécaniques de matériaux polymères comprenant, de préférence, des polyamides et/ou des polyesters. 16 - Utilisation du copolyamide hyperbranché et fonctionnalisé selon la revendication 11, à titre d'additif, en particulier comme additif modificateur de l'hydrophilie / hydrophobie, de matériaux polymères comprenant des polyamides et/ou des polyesters. 17 - Utilisation du copolyamide hyperbranché fonctionnalisé selon la revendication 11, à titre de stabilisant de dispersions, de préférence aqueuses, de produits minéraux et/ou organiques. 18 - Composition polymère thermoplastique caractérisée en ce qu'elle comprend : une matrice polymère ; au moins un additif comportant au moins un copolyamide hyperbranché selon l'une quelconque des revendications 1 à 11et/ou tel qu'obtenu par le procédé selon l'une quelconque des revendications 12,13. 19 - Composition polymère thermoplastique selon la revendication 18, caractérisée en ce que l'additif PAHB est présent à raison de (exprimé en % en poids sec par rapport à la masse totale de la composition) : 0,001 à 70 de préférence 0,001 à 50 et plus préférentiellement encore 0,001 à 30. 20 - Composition polymère thermoplastique selon la revendication 18 ou la revendication 19 caractérisée en ce que l'additif PAHB comprend du PAHB fonctionnalisé tel que défini dans la revendication 11. 21 - Dispersion ou solution de préférence aqueuse, caractérisée en ce qu'elle comprend : - un milieu liquide, de préférence aqueux, de dispersion (ou de solubilisation), - au moins un produit organique et/ou minéral dispersé ; - et au moins un stabilisant comportant au moins un polyamide hyperbranché fonctionnalisé selon la revendication 11. 22 - Articles obtenus par mise en forme, de préférence par moulage, moulage par injection, injection/soufflage extrusion/soufflage, extrusion ou filage, de la composition selon l'une quelconque des revendications 18 à 20 ; lesfils, les fibres les films et les pièces moulées étant des articles particulièrement préférés.